(57)【要約】      （修正有）【課題】大量生産環境において効率的に製造され得る、改善された高圧ハーメチック端子を提供する。【解決手段】高圧適用分野で使用するハーメチック電力端子フィードスルーが、管状補強部材と、電流伝導ピンとを備える、溶融ピンサブアセンブリを含むものとして開示される。ピンは、管状補強部材を貫通し、ハーメチックシールを作るための溶融性シーリング材料によって、管状補強部材に固定される。次いで、溶融ピンサブアセンブリは、端子本体に接合およびハーメチックシールされる。高圧ハーメチック電力端子フィードスルーを製造するための方法も開示される。【選択図】図６
2018152354.tif 000002
【特許請求の範囲】
【請求項１】
概して平坦な上部と、円筒形側壁とを備える、キャップ状の金属本体であって、前記上部壁は、その中を貫通する、長手方向軸を有する開口を備える、キャップ状の金属本体と、
前記開口の中に前記長手方向軸に沿って延在する金属の管状補強部材であって、前記補強部材の外径は、前記補強部材の外面が前記開口の壁に隣接するように、前記開口に密に嵌合するようなサイズであり、前記補強部材は前記本体に、溶加材によって接合される、金属の管状補強部材と、
前記補強部材の中に前記長手方向軸に沿って延在する、電流伝導ピンと、
前記電流伝導ピンを前記補強部材に接合およびハーメチックシールする、電気絶縁性の溶融性シーリング材料と、
を備える、ハーメチック端子。
【請求項２】
前記上部壁が、前記長手方向軸の方向に厚さを有し、前記補強部材が、前記長手方向軸の方向に、前記厚さよりも大きな長さを有する、請求項１に記載のハーメチック端子。
【請求項３】
前記補強部材が、本体部と、前記本体部の一端にあるリム部とを備える、請求項１に記載のハーメチック端子。
【請求項４】
前記リム部が、前記端子本体の前記上部壁に接して着座する、請求項３に記載のハーメチック端子。
【請求項５】
前記リム部が、前記端子本体の前記上部壁の外面に接して着座する、請求項４に記載のハーメチック端子。
【請求項６】
前記リム部が、前記端子本体の前記上部壁の内面に接して着座する、請求項４に記載のハーメチック端子。
【請求項７】
前記端子本体の前記上部壁の外面に取り付けられた剛性パッドをさらに備える、請求項１に記載のハーメチック端子。
【請求項８】
前記パッドが、前記端子本体の前記上部壁の前記外面を覆うようなサイズであり、前記端子本体の前記上部壁に開いた前記開口と前記長手方向軸に沿った方向に位置合わせされたアパーチャを備える、請求項７に記載のハーメチック端子。
【請求項９】
前記パッドと前記端子本体の前記上部壁とを合わせた厚さが、前記補強部材の長さよりも大きい、請求項８に記載のハーメチック端子。
【請求項１０】
高圧ハーメチック端子を製造するための方法であって、
キャップ状の金属本体をスタンピング操作で形成することであって、ここにおいて、前記本体は、概して平坦な上部壁と、円筒形側壁とを備え、前記上部壁は、２．５ｍｍから３．５ｍｍの厚さを有し、その中を貫通し、長手方向軸に沿って延在する少なくとも１つの開口を備える、キャップ状の金属本体をスタンピング操作で形成することと、
金属の管状補強部材を準備することであって、前記補強部材は、前記補強部材の外面が前記開口の壁に隣接するように前記開口に密に嵌合するようなサイズの外径と、内径とを有する、本体を備える、金属の管状補強部材を準備することと、
前記補強部材の前記内径に嵌合するようなサイズの外径と、内径とを有する、予備形成管として構築された、電気絶縁性の溶融性シーリング材料を準備することと、
前記シーリング材料の前記内径に嵌合するようなサイズの外径を有する電流伝導ピンを準備することと、
前記補強部材内に前記シーリング材料を配置することと、
前記シーリング材料内に前記ピンを配置することと、
溶融ピンサブアセンブリを形成するために、前記ピンを前記補強部材に恒久的に接合することと、
前記開口内に前記溶融ピンサブアセンブリを配置することと、
前記溶融ピンサブアセンブリを前記本体に恒久的に接合することと、
を備える方法。
【請求項１１】
前記ピンを前記補強部材に恒久的に接合することが、前記補強部材と前記ピンとの間にハーメチックシールを作ることを備え、
前記溶融ピンサブアセンブリを前記本体に恒久的に接合することが、前記補強部材と前記本体との間にハーメチックシールを作ることを備える、
請求項１０に記載の高圧ハーメチック端子を製造するための方法。
【請求項１２】
前記補強部材と前記ピンとの間にハーメチックシールを作ることが、前記ピンと、前記シーリング材料と、前記補強部材とを、前記シーリング材料の溶融温度に加熱することを備える、請求項１０に記載の高圧ハーメチック端子を製造するための方法。
【請求項１３】
前記ピンと、前記シーリング材料と、前記補強部材とを、前記シーリング材料の溶融温度に加熱することが、約１５００°Ｆに加熱することを備える、請求項１２に記載の高圧ハーメチック端子を製造するための方法。
【請求項１４】
前記溶融ピンサブアセンブリを前記本体に恒久的に接合することが、溶加材を約８４０°Ｆに加熱することを備える、請求項１３に記載の高圧ハーメチック端子を製造するための方法。
【請求項１５】
金属の管状補強部材を準備することが、一端にあるリム部を有する本体部を備える金属補強部材を準備することをさらに備え、
前記開口内に前記溶融ピンサブアセンブリを配置することが、前記リム部が前記上部壁の外面に接して着座するように、前記開口内で前記溶融ピンサブアセンブリを配向することを備える、
請求項１０に記載の高圧ハーメチック端子を製造するための方法。
【請求項１６】
金属の管状補強部材を準備することが、一端にあるリム部を有する本体部を備える金属補強部材を準備することをさらに備え、
前記開口内に前記溶融ピンサブアセンブリを配置することが、前記リム部が前記上部壁の内面に接して着座するように、前記開口内で前記溶融ピンサブアセンブリを配向することを備える、
請求項１０に記載の高圧ハーメチック端子を製造するための方法。
【請求項１７】
前記溶融ピンサブアセンブリを前記本体に恒久的に接合することが、溶加材を約８４０°Ｆに加熱することを備える、請求項１０に記載の高圧ハーメチック端子を製造するための方法。
【発明の詳細な説明】
【技術分野】
【０００１】
関連出願の相互参照
本出願は、２０１３年３月１５日出願の米国仮出願第６１／７８８，７６２号の利益を主張するものである。上記の出願の開示全体が、参照により本明細書に組み込まれる。
【０００２】
本開示は一般に、ハーメチック電力端子フィードスルーに関し、より詳細には、高圧適用分野で使用するハーメチック電力端子フィードスルーに関する。
【背景技術】
【０００３】
本セクションでは、本開示に関係する、必ずしも従来技術であるとは限らない背景情報を提供する。
【０００４】
従来型のハーメチックシールされた電力端子フィードスルー（「ハーメチック端子」とも呼ばれる）は、空調（Ａ／Ｃ）コンプレッサなどのハーメチックシールされたデバイスと共に使用する気密電気端子を提供する役割を果たしている。そのような適用分野では、ハーメチックシールを維持することが決定的に重要な要件であり、ハーメチック端子を通じた漏出が効果的に防止されなければならない。図１は、シールされたハウジング内にあるモータに電力が伝達されるのを可能にするハーメチック端子２００が中に設置された、Ａ／Ｃコンプレッサ１００の概略図を示す。ハーメチック端子は、圧縮された加圧冷媒ガス１０２が端子１００を通じて逃げるのを阻止するように構築される。
【０００５】
当技術分野で周知の例示的な従来型のハーメチック端子２００が、図２に示されている。そのような従来型のハーメチック端子２００では、導電性ピン２０２が、金属端子本体２０６を貫通するアパーチャまたは開口２０４内で、ピン２０２と端子本体２０６との間にハーメチックのガラス−金属間シールを形成する電気絶縁性の溶融性シーリングガラス２０８によって定位置に固定される。任意選択で、端子本体２０６の内側でセラミック絶縁スリーブ２１０が各ピン２０２を取り囲み、シーリングガラス２０８によって定位置に固着される。さらに、弾性の電気絶縁体２１２が、任意選択で、端子本体２０６の外表面に、またガラス−金属間シール２０８と電流伝導ピン２０２の一部とを覆って、接着され得る。
【０００６】
従来型のハーメチック端子２００では、端子本体２０６は典型的に、冷間圧延鋼から、端子本体２０６のキャップ様形状と端子本体の上部壁２１４を貫通する開口２０４とを形成するスタンピング操作で製造される。スタンピングの結果として、端子本体２０６の上部壁２１４を貫通する開口２０４は、溶融性シーリングガラス２０８がそれを相手にハーメチックシールを作ることのできる表面として働くリップ部２１６を生み出すように形成される。リップ部２１６によって生み出される、端子本体２０６の上部壁２１４の厚さの約２倍以上延在する長さを有する表面領域は、所望の気密性を達成するのに十分なシールが形成され得ることを確実にする。
【０００７】
気密性に加えて、破壊圧力も、ハーメチック端子にとって、とりわけ高圧適用分野で使用されるものにとって、決定的に重要な性能仕様である。高圧ハーメチック端子の性能要件でしばしば要求されるのは、ハーメチック端子に２０ＭＰａ（すなわち数千ポンド毎平方インチ）を上回る圧力下で気密性を維持する能力があることである。例えば、高圧空調コンプレッサにおいて、ハーメチック端子は、３３ＭＰａ（約４８００ｐｓｉ）の破壊圧力定格を満たすよう求められる場合がある。高圧下で端子本体が変形すればそれが、ハーメチックシールの完全性を損ない、ハーメチック端子の故障を招くおそれがある。したがって、高圧ハーメチック端子は、より堅牢な（すなわちより厚い）端子本体を必要とするものと一般に思われている。
【０００８】
しかし、ハーメチック端子の寸法とスタンピング技術の限界とが相まって、端子本体の最大厚さを制限しており、金属スタンピングプロセスによって作製され得る最大厚さは、せいぜい約３．５ミリメートルでしかない。さらに、端子本体を形成する材料の厚さが増して３．５ミリメートル近くになると、スタンピング操作中に、（ハーメチックシールが形成され得る表面をもたらす）開口内のリップ部を形成することのできる能力が低下する。したがって、金属スタンピングは、高圧ハーメチック端子用の端子本体を形成するのに適していないことが分かっている。
【０００９】
したがって、高圧適用分野において気密性と破壊圧力性能との必要な組合せを達成すべく、高圧ハーメチック端子は一般に、より厚い端子本体を組み込んでいる。一例示的高圧ハーメチック端子３００が、図３に示されている。図示のように、十分なハーメチックシールを形成するのに十分な表面領域をもたらす必要があるため、端子本体３０６の上部壁３１４が、少なくとも部分的に、図２の従来型のハーメチック端子２００の上部壁２０６の厚さｔ1よりも実質的に厚いｔ2。例えば、約６ミリメートルの上部壁厚さｔ2を有する端子本体３０６の場合、シーリングガラス３０８が端子本体３０６との十分なハーメチックシールを形成するのを可能にするのに必要となる表面領域をもたらしながら、高圧下で必要な強度を示すことが分かっている。しかし、より厚い端子本体３０６は、金属スタンピングなどのコスト効果の高い製造操作で容易に製造され得ない。そうではなく、より厚い端子本体３０６は一般に、棒材から機械加工するという、よりコストのかかる製造プロセスで製作される。さらに、端子本体３０６が機械加工される棒材は、機械加工された端子本体３０６の上部壁３１４の厚さｔ2を通って垂直に延びることのある、介在物の形をとる欠陥を含むことがある。介在物は、機械加工された部品の廃棄率を高める欠陥を招くおそれがある。
【発明の概要】
【００１０】
したがって、高圧適用分野において気密性と破壊圧力性能との必要な組合せを満たすことができ、またスタンピングによるものなどの大量生産環境において効率的に製造され得る、改善された高圧ハーメチック端子が引き続き必要とされている。
【００１１】
本開示は、高圧適用分野で使用するハーメチック電力端子フィードスルーを提供する。ハーメチック電力端子は、管状補強部材と、電流伝導ピンとを備える、溶融ピンサブアセンブリを含むことができる。電流伝導ピンは、管状補強部材を貫通し、ハーメチックシールを作るための溶融性シーリング材料によって、管状補強部材に固定され得る。次いで、溶融ピンサブアセンブリは、ろう付けまたははんだ付けによって、端子本体に恒久的に接合およびハーメチックシールされ得る。
【００１２】
本開示のハーメチック端子の構造は、端子本体が、高圧ハーメチック端子に従来から採用されている金属材料よりも薄い金属材料から作製されることを可能にする。端子本体がより薄いにもかかわらず、もたらされるハーメチックシール、および端子本体の強度は、高圧動作環境の性能要求を満足させるものである。端子本体の厚さが減ることにより、端子本体が、金属スタンピングという経済的な製造プロセスで形成するのに適したものになる。
【００１３】
さらなる適用可能性の範囲は、本明細書に記載される説明から明らかとなるであろう。本概要内での説明および具体例は、単なる例示として意図されたものであり、本開示の範囲を限定するようには意図されていない。
【００１４】
本明細書にて説明される図面は、可能なあらゆる実装形態ではなく選択された実施形態を単に例示するためのものであり、本開示の範囲を限定するようには意図されていない。
【図面の簡単な説明】
【００１５】
【図１】ハーメチック端子電力フィードスルーを組み込んだ、従来型のＡ／Ｃコンプレッサの概略図。
【図２】従来型のハーメチック端子の断面正面図。
【図３】従来型の高圧ハーメチック端子の断面正面図。
【図４】本開示の高圧ハーメチック端子の斜視図。
【図５】図４の高圧ハーメチック端子の分解斜視図。
【図６】図４の高圧ハーメチック端子の断面正面図。
【図７】本開示の高圧ハーメチック端子の一代替実施形態の断面正面図。
【図８】本開示の高圧ハーメチック端子の別の代替実施形態の断面正面図。
【発明を実施するための形態】
【００１６】
次に、実施形態例が、添付の図面を参照してより詳しく説明される。
【００１７】
ここで図４から図７を参照すると、本開示の教示によるハーメチック端子が全体的に示されている。ハーメチック端子１０は一般に、端子本体１２と、補強部材１４と、電流伝導ピン１６と、電気絶縁性の溶融性シーリング材料１８とを含む。電流伝導ピン１６は、補強部材１４を貫通し、ピン１６と補強部材１４との間にハーメチックシールを作る溶融性シーリング材料１８によって、補強部材１４に固定される。次いで、補強部材１４は、ろう付けやはんだ付けなどの接合プロセスによって、端子本体１２に恒久的に接合およびハーメチックシールされる。言うまでもなく、ハーメチック端子１０は、複数の電流伝導ピン１６と、複数の補強部材１４と、溶融性シーリング材料１８から形成された複数のシールとを含むことができる。
【００１８】
図４および図６を参照すると、例示的ハーメチック端子１０が、３つの電流伝導ピン１６を有するものとして示されており、各電流伝導ピン１６は、対応する補強部材１４にハーメチックシールされており、補強部材１４自体は、端子本体１２にハーメチックに接合されている。図示のように、電流伝導ピン１６は、端子本体１２の第１の内側２０から端子本体１２の第２の外側２２に、端子本体１２を貫通して延在する。
【００１９】
端子本体１２は、金属の、概してキャップ状の構造を備え、実質的に平坦な上部壁２４と、円筒形側壁２６と、側壁２６から径方向外側に延在する環状リップ２８とを含む。上部壁２４は、補強部材１４と電流伝導ピン１６とを受け取るための複数の開口３０を画定して、電流伝導ピン１６が端子本体１２を貫通するのを可能にしている。
【００２０】
端子本体１２は、直径約２５から約４０ミリメートルとすることができる。上部壁２４の厚さ（Ｔ１）は、約３．５ミリメートル未満とすることができ、好ましくは、２．５ミリメートルから３．５ミリメートルの間であり、より好ましくは、３．０ミリメートルから３．５ミリメートルの間である。端子本体１２は、冷間圧延鋼または熱間圧延鋼から金属スタンピング製造プロセスで作製され得る。
【００２１】
補強部材１４はそれぞれ、長手方向軸（Ｘ）に沿って長さ（Ｌ）にわたって延在し、中空の管状構成を有する本体部３２を備える。本体部３２は、第１の外径（Ｄ）と、第２の内径（ｄ）と、壁厚（ｔ）とを有する。外径（Ｄ）は、本体部３２の外面が開口３０の壁に隣接するように、端子本体１２の上部壁２４を貫通する開口３０に密に嵌合するようなサイズである。内径（ｄ）は、補強部材１４を貫通する電流伝導ピン１６と、電流伝導ピン１６と補強部材１４との間のハーメチックシールを作る溶融性シーリング材料１８とを収容するようなサイズである。補強部材１４の長さ（Ｌ）は、典型的に、端子本体１２の上部壁２４の厚さ（Ｔ１）よりも大きい。この構成では、端子本体１２の上部壁２４の厚さ（Ｔ１）を超えて延在し、したがって、高圧動作環境で使用するのに適した、溶融性シーリング材料１８およびピン１６とのハーメチックシールを作るのに効果的なシール面を、補強部材１４がその内径（ｄ）に沿ってもたらす。
【００２２】
任意選択で、補強部材１４は、管状本体部３２の一端にフランジまたはリム部３４を含むことができる。フランジ３４は、端子本体１２内に設置されると、端子本体１２の上部壁２４に接して着座することができる。例えば、図６に示されるように、補強部材１４のフランジ３４は、上部壁２４の外面３６に接して着座することができる。あるいは、補強部材１４は、フランジ３４が上部壁２４の内面３８に接して着座するような形で設置され得る。フランジ３４は、ハーメチック端子１０の製造中に、補強部材１４を端子本体１２に対して配置する助けとなることができる。さらに、フランジ３４は、端子本体１２の上部壁２４に対する構造補強として働き、それにより、高圧動作環境で生じる力のもとで上部壁２４が変形に対して耐える力を強めることができる。
【００２３】
補強部材１４は、冷間圧延鋼や熱間圧延鋼などの金属から作製することができる。補強部材１４は、溶融性シーリング材料１８、電流伝導ピン１６、および端子本体１２の熱膨張率に一致する熱膨張率を有することができる。
【００２４】
各電流伝導ピン１６は、長手方向軸（Ｘ）に沿って延在し、補強部材１４内に受け取られる。電流伝導ピン１６は、溶融性シーリング材料１８によって、補強部材１４に対して定位置に固定される。電流伝導ピン１６は、好ましくは、鋼、ステンレス鋼、または銅芯鋼線から作製される。電流伝導ピン１６は、溶融性シーリング材料１８、補強部材１４、および端子本体１２の熱膨張率に一致する熱膨張率を有することができる。
【００２５】
溶融性シーリング材料１８は、電流伝導ピン１６と補強部材１４との間にハーメチックのガラス−金属間シールを作るための、溶融性ガラスを備えることができる。そのような材料は、当技術分野で周知である。溶融性シーリング材料１８は、補強部材１４、電流伝導ピン１６、および端子本体１２の熱膨張率に一致する熱膨張率を有することができる。
【００２６】
本開示のハーメチック端子１０の構造の大きな利点は、高圧ハーメチック端子に従来から採用されているものよりも薄い端子本体１２が、本開示のハーメチック端子１０に使用され得ることである。端子本体１２がより薄いにもかかわらず、もたらされるハーメチックシール、および端子本体１２の強度は、高圧動作環境の性能要求を満足させるものである。さらに、端子本体１２の厚さが減ることにより、端子本体が、以前から行われてきたのと同様に棒材から機械加工するのとは対照的により経済的な金属スタンピングという製造プロセスで、上部壁を貫通する１つまたは複数の開口を有するキャップ状の端子本体を形成するのに適したものになる。金属スタンピングプロセスでは、より大きな生産速度で運転することのできる、それほど費用のかからないツールを採用し、それにより、製造コストを下げ、製造生産高を上げることができる。さらに、金属スタンピングプロセスで形成される端子本体は一般に、機械加工された端子本体において見られるような、上部壁の厚さを通って垂直に延びることのある、介在物の形をとる欠陥を呈さない。
【００２７】
本開示のハーメチック端子１０を製造するためのプロセスは、これまでのハーメチック端子デバイスのプロセスとは異なる。ある点では、電流伝導ピン１６が溶融性シーリング材料１８によって補強部材１４にハーメチック接合されて、溶融ピンサブアセンブリが作られてから、その溶融ピンサブアセンブリが端子本体１２と組み立てられ得る。まず、溶融性シーリング材料１８が、予備形成管として構築され得る。次いで、予備形成管１８が補強構成要素１４に重ね入れられ、ピン１６が予備形成管１８および補強部材１４を貫通するように、ピン１６、予備形成管１８、および補強構成要素１４が構成され得る。その後、この構成物が、電気絶縁性の溶融性シーリング材料１８の溶融温度（すなわち、溶融性シーリングガラスの場合約１５００°Ｆ）に加熱される。加熱後、次いでアセンブリが冷却され、それにより、ピン１６および補強部材１４が溶融性シーリング材料１８によって作られるハーメチックシールによって接合された、溶融ピンサブアセンブリが作られ得る。
【００２８】
その後、溶融ピンサブアセンブリが端子本体１２内に、上部壁２４に開いた開口３０を貫通して設置され得る。溶融ピンサブアセンブリは、開口３０内に配置された後、ろう付けやはんだ付けのような接合プロセスによって、端子本体１２に接合され得る。接合プロセスは、溶融ピンサブアセンブリの（例えば補強部材（１４）の外径（Ｄ）と開口３０との）間の密に嵌合する空間を占有し、補強部材１４と端子本体１２の両方に接着する、溶加材を施す。接合プロセスは、溶融ピンサブアセンブリと端子本体１２との間に、ハーメチックシール３９を作る。ハーメチックシールは、補強部材１４と開口３０との間に、開口３０の軸方向長さ全体（すなわち上部壁２４の厚さ）に沿って延在することができる。さらに、ハーメチックシール３９は、補強部材１４のフランジ３４（フランジ３４が補強部材１４の一部を成す場合）と、端子本体１２の上部壁２４の外面３６（または、開口３０内での補強部材１４の配向に応じて内面３８）との間にも、延在することができる。この接合プロセスは一般に、電気絶縁性の溶融性シーリング材料の溶融温度よりもずっと低い温度（例えば約８４０°Ｆ）で行われ得、したがって、ピン１６と補強部材１４との間のハーメチックシールの完全性は、このプロセスによる影響を受けない。
【００２９】
本開示の高圧ハーメチック端子のさらなる代替手段１０’および１０’’が、図７および図８に示されている。図７に示されるハーメチック端子１０’では、溶融ピンサブアセンブリが端子本体１２に接合される前または接合された後のいずれかに、端子本体１２の上部壁２４の外面３６に、剛性パッド４０が取り付けられ得る。剛性パッド４０は、概して円盤状とすることができ、端子本体１２の上部壁２４の外面３５を実質的に覆うようなサイズとすることができる。剛性パッド４０は、電流伝導ピン１６がパッド４０を貫通するのを可能にするために端子本体１２の上部壁２４に開いた開口３０と実質的に位置合わせされた、１つまたは複数のアパーチャ４２を含むことができる。剛性パッド４０は、端子本体１２の上部壁２４の厚さ（Ｔ１）未満の、またはその厚さ（Ｔ１）とほとんど同じ、厚さ（Ｔ２）を有することができる。好ましくは、上部壁２４と剛性パッド４０とを合わせた厚さ（Ｔ１＋Ｔ２）は、補強部材１４の長さ（Ｌ）よりもわずかに大きい。
【００３０】
剛性パッド４０は、端子本体１２に構造的支持を追加して、ハーメチック端子１０’を高圧適用分野での使用にさらに適合させることができる。図７および図８に示されているように、パッド４０は、（補強部材がフランジ３４を組み込むか否かとは関係なく）補強部材１４、１４’に加えて採用され得る。パッド４０は、端子本体１２と同じ金属から作製され得、ろう付けによって、またははんだ付けによってなど、前述の接合プロセスによって、端子本体１２に接合され得る。
【００３１】
さらに、図示されていないが、本開示による電力端子フィードスルーは、端子本体上の保護上面被覆（例えばシリコーンゴム）、ピンに統合されたヒューズ部、ピンの上面保護を行う追加の絶縁体（例えばセラミック絶縁体）、およびピンを他の構成要素に接続するように適合されたコネクタなどの、さらなる特徴を組み込むこともできることが理解されよう。
【００３２】
実施形態についての先の記述は、例示および説明を目的として提供されたものである。先の記述は、網羅的であるように、または本開示を限定するようには、意図されていない。特定の実施形態の個々の要素または特徴は、一般に、その特定の実施形態に限定されるのではなく、適用可能な場合は、交換可能であり、具体的に図示または説明されていなくても、選択された実施形態で使用され得る。前述のものはまた、さまざまに変わり得る。そのような変形は、本開示から逸脱するものと見なされるべきではなく、かかる全ての変更形態は、本開示の範囲内に含まれるように意図されている。
【図１】
2018152354.tif 000003
【図２】
2018152354.tif 000004
【図３】
2018152354.tif 000005
【図４】
2018152354.tif 000006
【図５】
2018152354.tif 000007
【図６】
2018152354.tif 000008
【図７】
2018152354.tif 000009
【図８】
2018152354.tif 000010
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
概して平坦な上部壁と、円筒形側壁とを備える、キャップ状の金属本体であって、前記上部壁は、厚さを有し、その中を貫通して延在する、長手方向軸方向の開口を備え、前記開口は、前記上部壁の厚さと等しい長さを有する側壁を備える、キャップ状の金属本体と、
前記開口の中に配置され、前記長手方向軸に沿って延在する金属の管状補強部材であって、前記補強部材の外径は、前記補強部材の外面が前記開口の壁に隣接するように、前記開口に密に嵌合するようなサイズであり、前記補強部材は前記本体に、溶加材によって接合される、金属の管状補強部材と、
前記補強部材の中に前記長手方向軸に沿って延在する、電流伝導ピンと、
前記電流伝導ピンを前記補強部材に接合およびハーメチックシールする、電気絶縁性の溶融性シーリング材料と、
を備え、
前記端子本体の前記上部壁の外面に取り付けられた剛性金属パッドをさらに備え、
前記パッドが、前記端子本体の前記上部壁の前記外面を覆うようなサイズであり、前記端子本体の前記上部壁に開いた前記開口と前記長手方向軸に沿った方向に位置合わせされた１つのアパーチャを備え、
前記パッドと前記端子本体の前記上部壁とを合わせた厚さが、前記補強部材の長さよりも大きい、ことを特徴とする高圧ハーメチック端子。
【請求項２】
前記補強部材が、前記長手方向軸の方向に、前記上部壁の前記厚さよりも大きな長さを有する、請求項１に記載のハーメチック端子。
【請求項３】
前記補強部材が、本体部と、前記本体部の一端にあるリム部とを備える、請求項１に記載のハーメチック端子。
【請求項４】
前記リム部が、前記端子本体の前記上部壁の内面に接して着座する、請求項３に記載のハーメチック端子。
【請求項５】
概して平坦な上部壁と、円筒形側壁とを備える、キャップ状の金属本体であって、前記上部壁は、第１の厚さを有し、その中を貫通して延在する、長手方向軸方向の開口を備え、前記開口は、前記上部壁の厚さと等しい長さを有する側壁を備える、キャップ状の金属本体と、
前記開口の中に配置され、前記本体に結合された、金属の管状補強部材であって、前記補強部材の外径は前記開口に密に嵌合するようなサイズを有する、金属の管状補強部材と、
前記補強部材の中に前記長手方向軸に沿って延在する、電流伝導ピンと、
前記電流伝導ピンを前記補強部材に接合およびハーメチックシールする、電気絶縁性の溶融性シーリング材料と、
記上部壁の外面に取り付けられた剛性金属パッドであって、前記パッドは、前記開口と位置合わせされた１つのアパーチャを備えた、剛性金属パッドと、
を備え、
前記パッドは、前記上部壁の前記外面を覆い、前記第１の厚さとほぼ同一の第２の厚さを有している、ことを特徴とする高圧ハーメチック端子。
【請求項６】
前記補強部材が、本体部と、前記本体部の一端にあるリム部とを備える、請求項５に記載のハーメチック端子。
【請求項７】
前記リム部が、前記端子本体の前記上部壁に接して着座する、請求項６に記載のハーメチック端子。
【請求項８】
前記リム部が、前記端子本体の前記上部壁の内面に接して着座する、請求項７に記載のハーメチック端子。
【手続補正２】
【補正対象書類名】明細書
【補正対象項目名】００３２
【補正方法】変更
【補正の内容】
【００３２】
実施形態についての先の記述は、例示および説明を目的として提供されたものである。先の記述は、網羅的であるように、または本開示を限定するようには、意図されていない。特定の実施形態の個々の要素または特徴は、一般に、その特定の実施形態に限定されるのではなく、適用可能な場合は、交換可能であり、具体的に図示または説明されていなくても、選択された実施形態で使用され得る。前述のものはまた、さまざまに変わり得る。そのような変形は、本開示から逸脱するものと見なされるべきではなく、かかる全ての変更形態は、本開示の範囲内に含まれるように意図されている。
以下に、本願出願の当初の特許請求の範囲に記載された発明を付記する。
［１］  概して平坦な上部と、円筒形側壁とを備える、キャップ状の金属本体であって、前記上部壁は、その中を貫通する、長手方向軸を有する開口を備える、キャップ状の金属本体と、
前記開口の中に前記長手方向軸に沿って延在する金属の管状補強部材であって、前記補強部材の外径は、前記補強部材の外面が前記開口の壁に隣接するように、前記開口に密に嵌合するようなサイズであり、前記補強部材は前記本体に、溶加材によって接合される、金属の管状補強部材と、
前記補強部材の中に前記長手方向軸に沿って延在する、電流伝導ピンと、
前記電流伝導ピンを前記補強部材に接合およびハーメチックシールする、電気絶縁性の溶融性シーリング材料と、
を備える、ハーメチック端子。
［２］  前記上部壁が、前記長手方向軸の方向に厚さを有し、前記補強部材が、前記長手方向軸の方向に、前記厚さよりも大きな長さを有する、［１］に記載のハーメチック端子。
［３］  前記補強部材が、本体部と、前記本体部の一端にあるリム部とを備える、［１］に記載のハーメチック端子。
［４］  前記リム部が、前記端子本体の前記上部壁に接して着座する、［３］に記載のハーメチック端子。
［５］  前記リム部が、前記端子本体の前記上部壁の外面に接して着座する、［４］に記載のハーメチック端子。
［６］  前記リム部が、前記端子本体の前記上部壁の内面に接して着座する、［４］に記載のハーメチック端子。
［７］  前記端子本体の前記上部壁の外面に取り付けられた剛性パッドをさらに備える、［１］に記載のハーメチック端子。
［８］  前記パッドが、前記端子本体の前記上部壁の前記外面を覆うようなサイズであり、前記端子本体の前記上部壁に開いた前記開口と前記長手方向軸に沿った方向に位置合わせされたアパーチャを備える、［７］に記載のハーメチック端子。
［９］  前記パッドと前記端子本体の前記上部壁とを合わせた厚さが、前記補強部材の長さよりも大きい、［８］に記載のハーメチック端子。
［１０］  高圧ハーメチック端子を製造するための方法であって、
キャップ状の金属本体をスタンピング操作で形成することであって、ここにおいて、前記本体は、概して平坦な上部壁と、円筒形側壁とを備え、前記上部壁は、２．５ｍｍから３．５ｍｍの厚さを有し、その中を貫通し、長手方向軸に沿って延在する少なくとも１つの開口を備える、キャップ状の金属本体をスタンピング操作で形成することと、
金属の管状補強部材を準備することであって、前記補強部材は、前記補強部材の外面が前記開口の壁に隣接するように前記開口に密に嵌合するようなサイズの外径と、内径とを有する、本体を備える、金属の管状補強部材を準備することと、
前記補強部材の前記内径に嵌合するようなサイズの外径と、内径とを有する、予備形成管として構築された、電気絶縁性の溶融性シーリング材料を準備することと、
前記シーリング材料の前記内径に嵌合するようなサイズの外径を有する電流伝導ピンを準備することと、
前記補強部材内に前記シーリング材料を配置することと、
前記シーリング材料内に前記ピンを配置することと、
溶融ピンサブアセンブリを形成するために、前記ピンを前記補強部材に恒久的に接合することと、
前記開口内に前記溶融ピンサブアセンブリを配置することと、
前記溶融ピンサブアセンブリを前記本体に恒久的に接合することと、
を備える方法。
［１１］  前記ピンを前記補強部材に恒久的に接合することが、前記補強部材と前記ピンとの間にハーメチックシールを作ることを備え、
前記溶融ピンサブアセンブリを前記本体に恒久的に接合することが、前記補強部材と前記本体との間にハーメチックシールを作ることを備える、
［１０］に記載の高圧ハーメチック端子を製造するための方法。
［１２］  前記補強部材と前記ピンとの間にハーメチックシールを作ることが、前記ピンと、前記シーリング材料と、前記補強部材とを、前記シーリング材料の溶融温度に加熱することを備える、［１０］に記載の高圧ハーメチック端子を製造するための方法。
［１３］  前記ピンと、前記シーリング材料と、前記補強部材とを、前記シーリング材料の溶融温度に加熱することが、約１５００°Ｆに加熱することを備える、［１２］に記載の高圧ハーメチック端子を製造するための方法。
［１４］  前記溶融ピンサブアセンブリを前記本体に恒久的に接合することが、溶加材を約８４０°Ｆに加熱することを備える、［１３］に記載の高圧ハーメチック端子を製造するための方法。
［１５］  金属の管状補強部材を準備することが、一端にあるリム部を有する本体部を備える金属補強部材を準備することをさらに備え、
前記開口内に前記溶融ピンサブアセンブリを配置することが、前記リム部が前記上部壁の外面に接して着座するように、前記開口内で前記溶融ピンサブアセンブリを配向することを備える、
［１０］に記載の高圧ハーメチック端子を製造するための方法。
［１６］  金属の管状補強部材を準備することが、一端にあるリム部を有する本体部を備える金属補強部材を準備することをさらに備え、
前記開口内に前記溶融ピンサブアセンブリを配置することが、前記リム部が前記上部壁の内面に接して着座するように、前記開口内で前記溶融ピンサブアセンブリを配向することを備える、
［１０］に記載の高圧ハーメチック端子を製造するための方法。
［１７］  前記溶融ピンサブアセンブリを前記本体に恒久的に接合することが、溶加材を約８４０°Ｆに加熱することを備える、［１０］に記載の高圧ハーメチック端子を製造するための方法。
【外国語明細書】
2018152354000001.pdf